300 ml 오토클레이브 에 , 시클로헥산 100 g ( 1 . 2 mol ) 및 참 조예 2 에서 수득 한 트리 에 톡 시 에틸 실란 으로 접촉 처리 된 코발트 - 함유 메조 포 러스 실리카 0 . 1 g 을 채워 넣 었 다 . 질소 를 이용 하 여 실온 에서 상기 시스템 내 의 압력 을 0 . 93 MPa 로 증가 시키 고 , 130 ℃ 가 되 도록 가열 한 후 , 산소 농도 가 5 부피 % 인 기체 의 흐름 하 에서 8 시간 동안 반응 을 실시 하 였 다 .